(57)【特許請求の範囲】
【請求項１】
キャビティ面に突起部を有する基盤雌型と該突起部の突出方向にほぼ垂直に位置したキャビティ面を有する垂直雌型を備え、上記基盤雌型のキャビティ面と垂直雌型のキャビティ面で規定される雌型キャビティを有する雌型と、
上記雌型キャビティ内を上記突起部の突出方向と平行な方向に往復動可能な雄型と、
断面形状が曲線部分を有する金属板材の外周側に配置され、その外周部を抑える板材抑え工具と、
上記金属板材の内周側に配置され、上記雌型キャビティ内に液体を注入・排出する液注入排出ノズルを有する軸シリンダ工具と、を備え、
上記金属板材は、上記曲線部分を上記板材抑え工具と上記軸シリンダ工具とで、他の部分を上記軸シリンダ工具と上記雌型とで部分的に挟持された状態で、上記雌型キャビティに液圧シールされて密閉固定され、
上記雄型が、その断面形状において、上記金属板材の外周部に接するキャビティ面の少なくとも一方の端部に突起部を有する、ことを特徴とする多辺形断面部材の液圧成形型。
【請求項２】
上記基盤雌型の突起部の高さが、上記金属板材の厚さよりも大きいことを特徴とする請求項１に記載の液圧成形型。
【請求項３】
上記基盤雌型の突起部と上記垂直雌型のキャビティ面との距離が、上記金属板材の成形前の初期板厚より大きく、初期板厚の１．１倍よりも小さいことを特徴とする請求項１又は２に記載の液圧成形型。
【請求項４】
上記雄型キャビティ面の突起部が角状をなし、この角状突起部と上記垂直雌型キャビティ面とのなす角度が１２３〜１４７゜の範囲にあることを特徴とする請求項１〜３のいずれか１つの項に記載の液圧成形型。
【請求項５】
上記雄型が複数の上記角状突起を有し、この角状突起を形成する雄型キャビティ面とこれと隣接する雄型キャビティ面との間には、上記金属板材の初期板厚の５倍以上の半径によるＲ面取りが施されていることを特徴とする請求項１〜４のいずれか１つの項に記載の液圧成形型。
【請求項６】
請求項１〜５のいずれか１つの項に記載の液圧成形型を用いて多辺形断面部材を液圧成形するに当たり、
上記金属板材の断面における両端を、上記基盤雌型と垂直雌型で挟み込むことにより該金属板材を上記雌型キャビティに固定し、且つ該金属板材の断面と垂直な方向の両端を該金属板材の外周側から上記板材抑え工具で抑え込み、
次いで、上記軸シリンダ工具を上記金属板材の内周側に上記断面と垂直な方向に挿入し、該金属板材内部の空気を排出しながら、該金属板材と上記基盤雌型が形成する空間に上記液体を充満させ、該金属板材が引き延ばされない程度の液圧を作用させながら、上記雄型を上記金属板材に対して相対的に移動させ、
これにより、上記金属板材の成形前の断面周長よりも短い断面周長を有し、且つ該断面の辺のうちの少なくとも１つが上記金属板材の成形前の初期板厚に比べて増加している多辺形断面部材を成形することを特徴とする液圧成形方法。
【請求項７】
得られる多辺形断面板材の少なくとも２辺以上を、上記軸シリンダ工具以外のラムに取り付けた雄型で成形することを特徴とする請求項６に記載の液圧成形方法。
【請求項８】
上記ラムに取り付けた雄型によって、該雄型が上記金属板材に接触する直前の金属板材の断面周長以下の断面周長に成形することを特徴とする請求項７に記載の液圧成形方法。
【請求項９】
上記垂直雌型のキャビティ面によって成形される上記金属板材の多辺形断面の縦辺のうち、少なくとも１つ以上の辺の板厚を初期板厚に比し３％以上増大せしめることを特徴とする請求項６〜８のいずれか１つの項に記載の液圧成形方法。
【発明の詳細な説明】
【０００１】
【発明の属する技術分野】
本発明は、多辺形断面部材の液圧成形型及び液圧成形方法に係り、更に詳細には、断面形状が多辺形をなす自動車用の金属製板状部材、例えばセカンドクロスメンバーやサードクロスメンバー等のクロスメンバーであって、機械的強度が有効に向上したものを得ることのできる多辺形断面部材の液圧成形型及び液圧成形方法に関する。
【０００２】
【従来の技術】
従来の液圧成形法としては、例えば図１に示すようなものが知られている。この方法は、上ホルダ１１と下ホルダ１２で端部を挟み込んだ素材板材１７の下部の空間に満たした液体１８に、プレス成形における下型の役割をさせながら、上型１４を移動させて目的とする形状に成形する方法であり、いわゆる対向液圧成形法というものである（例えば、特開平１−１９７０１７号公報）。
【０００３】
【発明が解決しようとする課題】
しかしながら、このような従来の板材の液圧成形方法にあっては、素材板材の断面周長、即ち素材板材の全側面長さの増加が前提となっていたため、多辺形断面部材の各辺の板厚は素材板材の初期板厚に比して減少する。特に、板材中心から離れた部位の板厚減少が著しく、割れが発生し易くなるという課題があった。つまり、液圧成形により板材に付与される板厚分布は、板材の引き延ばしによる素材の伸びの発生にまかせた成形のままの板厚分布となり、板材断面内の板厚を制御して分布させることは困難であった。
【０００４】
本発明は、このような従来の課題に着目してなされたもので、特定の辺の板厚を素材板材の板厚よりも優先的に増大することができ、必要最小限の部位の機械的強度を制御下に向上し得る多辺形断面部材の液圧成形型、及びこれを用いた液圧成形方法を提供することを目的としている。
【０００５】
【課題を解決するための手段】
本発明者らは、上記課題を解決すべく鋭意検討を重ねた結果、素材板材（金属板材）に作用させる液圧を自由バルジが進行しないレベルに保ちながら、所定の断面形状を有する型を、板材に対して相対的に可動させて押し込むことなどにより、上記課題が解決されることを見出し、本発明を完成するに至った。
【０００６】
即ち、本発明の多辺形断面部材の液圧成形型は、キャビティ面に突起部を有する基盤雌型と該突起部の突出方向にほぼ垂直に位置したキャビティ面を有する垂直雌型を備え、上記基盤雌型のキャビティ面と垂直雌型のキャビティ面で規定される雌型キャビティを有する雌型と、
上記雌型キャビティ内を上記突起部の突出方向と平行な方向に往復動可能な雄型と、
断面形状が曲線部分を有する金属板材の外周側に配置され、その外周部を抑える板材抑え工具と、
上記金属板材の内周側に配置され、上記雌型キャビティ内に液体を注入・排出する液注入排出ノズルを有する軸シリンダ工具と、を備え、
上記金属板材は、上記曲線部分を上記板材抑え工具と上記軸シリンダ工具とで、他の部分を上記軸シリンダ工具と上記雌型とで部分的に挟持された状態で、上記雌型キャビティに液圧シールされて密閉固定され、
上記雄型が、その断面形状において、上記金属板材の外周部に接するキャビティ面の少なくとも一方の端部に突起部を有する、ことを特徴とする。
【０００７】
また、本発明の液圧成形型の好適形態は、上記基盤雌型の突起部の高さが、上記金属板材の厚さよりも大きいことを特徴とする。
この場合、上記基盤雌型の突起部と上記垂直雌型のキャビティ面との距離が、上記金属板材の成形前の初期板厚より大きく、初期板厚の１．１倍よりも小さいことが好ましい。
【０００８】
更に、本発明の液圧成形型の他の好適形態は、上記雄型キャビティ面の突起部が角状をなし、この角状突起部と上記垂直雌型キャビティ面とのなす角度が１２３〜１４７゜の範囲にあることを特徴とする。
またこの場合、上記雄型が複数の上記角状突起を有し、この角状突起を形成する雄型キャビティ面とこれと隣接する雄型キャビティ面との間には、上記金属板材の初期板厚の５倍以上の半径によるＲ面取りが施されていることが好ましい。
【０００９】
一方、本発明の多辺形断面部材の液圧成形方法は、上述の如き液圧成形型を用いて多辺形断面部材を液圧成形するに当たり、
上記金属板材の断面における両端を、上記基盤雌型と垂直雌型で挟み込むことにより該金属板材を上記雌型キャビティに固定し、且つ該金属板材の断面と垂直な方向の両端を該金属板材の外周側から上記板材抑え工具で抑え込み、
次いで、上記軸シリンダ工具を上記金属板材の内周側に上記断面と垂直な方向に挿入し、該金属板材内部の空気を排出しながら、該金属板材と上記基盤雌型が形成する空間に上記液体を充満させ、該金属板材が引き延ばされない程度の液圧を作用させながら、上記雄型を上記金属板材に対して相対的に移動させ、
これにより、上記金属板材の成形前の断面周長よりも短い断面周長を有し、且つ該断面の辺のうちの少なくとも１つが上記金属板材の成形前の初期板厚に比べて増加している多辺形断面部材を成形することを特徴とする。
【００１０】
また、本発明の液圧成形方法の好適形態は、得られる多辺形断面板材の少なくとも２辺以上を、上記軸シリンダ工具以外のラムに取り付けた雄型で成形することを特徴とする。
この場合、上記ラムに取り付けた雄型によって、該雄型が上記金属板材に接触する直前の金属板材の断面周長以下の断面周長に成形され得る。
【００１１】
更に、本発明の液圧成形方法の他の好適形態は、上記垂直雌型のキャビティ面によって成形される上記金属板材の多辺形断面の縦辺のうち、少なくとも１つ以上の辺の板厚を初期板厚に比し３％以上増大せしめることを特徴とする。
【００１２】
【作用】
本発明において、成形用キャビティを形成する雌型は、基盤雌型と垂直雌型との少なくとも２つに分割されており、素材板材（金属板材）の両端をこの雌型で挟み込むことにより固定する。
また、金属板材に対して相対的に可動する雄型は、代表的に鉛直方向の断面において、その端部の少なくとも一方に雌型キャビティによって成形される縦壁から好ましくは１２３〜１４７゜の角度にあるような突起部を有し、この突起部の成形面（雄型キャビティ面の一部）とこの雄型の他の成形面の間が金属板材の初期板厚の５倍以上の曲率半径で面取りされている。
なお、かかる突起部の角度が１２３゜未満では、雄型の押し込むが進行するに伴い金属板材の縦辺に皺が発生して目的形状が得られないことがある。一方、１４７゜を超えると、雄型の角状突起部の成形面で成形される辺に皺が発生してやはり目的形状を成形できないことがある。
【００１３】
本発明では、かかる雄型を雌型キャビティ内で金属板材に対して相対的に移動させて成形を行い、垂直雌型の成形面（キャビティ面）で成形される多辺形断面部材の辺の板厚を金属板材よりも優先的に増加させる。
これにより、所定の辺の機械的強度を向上させることができ、その結果、機械的強度などに優れる多辺形断面部材を得ることができる。また、このような突起部を有する雄型により、代表的には、金属板材の縦辺に皺（成形皺）が発生するのを抑制できる。
【００１４】
即ち、多辺形断面部材を成形するに際し、金属板材の縦辺に過度の圧縮応力が加わると、金属板材と垂直雌型のキャビティ面（垂直成形面）との摩擦力により、金属板材が雄型と垂直雌型とが形成する角部に押し込められ、同一の縦辺内で大幅な板厚変動が生じ、金属板材の縦辺で座屈が発生してしまう。
これに対し、本発明では、雄型のストローク方向に対して１２３〜１４７゜となるキャビティ面を形成する角状の突起部を設けたため、上記角部に押し込められる金属板材部位を構成する材料は、垂直雌型のキャビティ面に隣接する雄型の角状突起部で成形される辺に移動することができる。よって、得られる多辺形断面部材の同一辺内での板厚変動を抑制でき、座屈を生ずることなく、目的とする形状の多辺形断面部材を形状精度良く得ることができる。
【００１５】
なお、本発明により得られる多辺形断面部材は、上述の如く、縦辺の機械的強度が向上しており、代表的には、横辺につき鉛直下向きにかかる曲げに対して該縦辺の耐力が支配的な役割を果たすため、実使用で頻発することが予想される上記曲げに対して効果的な耐力向上を実現することができる。
また、このことを換言すれば、実使用などにおいて、高い耐力が要求される部位（縦辺）とそうでない部位（横辺）とで板厚を適切に分布させることにより、多辺形断面部材の重量増加を招くことなく、適切な機械的強度の向上を実現するものであると言える。
【００１６】
【発明の実施の形態】
以下、本発明を図面を参照して詳細に説明する。
図１３は、本発明の多辺形断面部材の液圧成形型の一実施形態を示す斜視及び断面図であり、図１３（Ａ）は液圧成形型の斜視図であり、図１３（Ｂ）はこの液圧成形型を長手方向に切断した断面図である。
これらの図において、この液圧成形型は、キャビティ面に突起部１４１を有する基盤雌型１４０とこの基盤雌型１４０に対して垂直に位置する垂直雌型１３０とで構成される雌型と、この雌型キャビティ内を上下に移動可能な雄型１２０とを備え、上記雌型の長手方向の端部には、成形に供する金属板材１００を外周側から抑える抑え工具１５０と、この抑え工具１５０及び上記雌型とで金属板材１００を挟み込む軸シリンダ工具１６０が配置されている。
また、雄型１２０の底面、即ちキャビティ面には、短手方向の断面において、図示しない突起部が形成されており、軸シリンダ工具１６０には、雌型キャビティ内に液体を注入・排出する液注入排出ノズル１６１が設けられている。
【００１７】
上述の液圧成形型を用いた金属板材の成形においては、まず、断面形状が曲線部分を有する金属板材１００の短手方向両端を基盤雌型１４０と垂直雌型１３０で挟み込んで固定し、次いで、金属板材１００の長手方向両端を外周側から抑え工具１５０で抑え込み、更に、長手方向に勾配を有する軸シリンダ工具１６０を金属板材１００の内周側に挿入して、金属板材１００をこの成形型にセットする。
次に、軸シリンダ工具１６０のノズル１６１を介して金属板材１００内部の空気を排気しながら、金属板材１００と基板雌型１４０とが形成する空間に液体を注入し、液圧を作用させる。
そして、この液圧によって金属板材１００が引き伸ばされない程度の液圧下に、雄型１２０を金属板材１００に対して相対的に移動させることにより、雄型１２０のキャビティ面に存在する突起部によって、断面周長が初期の金属板材１００よりも短く、且つ縦辺１１０ａの板厚が初期の金属板材１００の板厚よりも増加した多辺形断面部材１１０を得る（図１４参照）。
【００１８】
【実施例】
以下、本発明を、図面を参照して若干の実施例により更に詳細に説明するが、本発明はこれら実施例に限定されるものではない。
【００１９】
（実施例１）
図２は、本発明の液圧成形型の一実施例を示す断面図である。
まず構成を説明すると、成形型は基盤雌型４Ａと垂直雌型３Ａに分割された２つの雌型と一つの雄型２Ａを備えており、雄型２Ａは図示しない液圧プレスのラムに取り付けられ、雌型キャビティ内で上下方向へのストロークが可能になっている。
また、雄型２Ａの両端には角状の突起部２１Ａが設けられている。この雄型突起部の成形面は、垂直雌型の成形面３１Ａに対して１２３〜１４７゜の範囲に入るような角度θ（２３Ａ）に設定してあり、他の雄型成形面との間２２Ａには、金属板材（素材板材）１Ａの板厚の５倍以上の曲率半径で面取りが施してある。
【００２０】
雌型は、基盤雌型４Ａと垂直雌型３Ａで板材を挟み込み、固定することが可能になっている。基盤雌型４Ａには雌型が形成するキャビティの内側方向に突起４１Ａを設けてある。基盤雌型の突起の両端４２Ａには、金属板材１Ａ角部の曲率半径に合わせた曲率半径で面取りが施してある。また、突起４１Ａの基盤面からの高さは、この曲率半径と同じにしてある。
垂直雌型３Ａにおける板材１Ａを挟む面と垂直面の間（３２Ａ）にも、板材角部の曲率半径に合わせた曲率半径で面取りを施してある。
【００２１】
断面内に曲率半径５０．８ｍｍの曲線部（１５Ａ）を有する板厚２．０ｍｍの５９０ＭＰａ級鋼板材（１Ａ）を基盤雌型４Ａ上に配置した後に、板材の両端を基盤雌型４Ａと垂直雌型３Ａで挟み込む。その後に、板材と基盤雌型が形成する空間（Ｈ）を加工液で満たしながらシールを施して、内部の液圧を２５ＭＰａに保持した。潤滑は通常の潤滑とした。その後、雄型２Ａを雌型キャビティ内部で移動させることにより板材を押し込み、多辺形断面部材形状に成形した。
成形後の部材は７辺形断面（１１Ａ）になる。部材の断面周長は、雄型２Ａによる押し込みが進行するに従い短くなる。雄型突起部２１Ａの成形面断面の長さが４１ｍｍで雄型突起部成形面と垂直雌型成形面のなす角度が１３５゜であり、且つ雄型突起部２１Ａの成形面と他の雄型成形面の間に曲率半径２０ｍｍの面取りが施されている場合は、垂直雌型によって形成された部材縦壁１２Ａの板厚は、素材板材の初期板厚に比して約５％以上増加した。
【００２２】
次に作用を説明する。
図３は、本発明の成形型の必須要件である基盤雌型の突起がない場合の例を示している。
基盤雌型の突起がない場合（４Ｂ）の押し込みが進行するに従い、金属板材の縦壁と雌型によって挟み込まれた部分がなす角部１４Ｂで皺が発生し、目的とする部材形状１１Ｂを成形するに至らなかった。
【００２３】
一方、図４は、本成形型の必須要件である雄型の突起がない場合の例を示している。
雄型に突起がない場合は、雄型２Ｃの押し込みが進行するに従い、板材の縦壁１２Ｃに皺が発生し、目的とする部材形状（１１Ｃ）を成形するには至らない。
これに対し、上述した本発明の成形型を用いた場合は、雄型の押し込みによる板材面内での圧縮力が作用した場合にも、板材における皺の発生が抑制されており、部材を目的とする形状に成形しつつ縦壁の板厚を上昇させることが可能となる。
【００２４】
図５及び図６は、成形後の多辺形断面部材の板厚分布を示したものであるが、垂直雌型によって成形される多辺形断面部材の縦壁１２Ａは、部材の他辺（１１ａ）に比して板厚が上昇する。
即ち、本発明者らは、この工法を用いることにより、垂直雌型で成形される多辺形断面部材の辺の板厚をその他の辺よりも優先的に上昇させることが可能になることを見出した。付け加えるならば、かかる工法を適用すると、雄型の押し込みによる成形前に、液圧による板材の僅かな自由バルジを生じさせた後、板断面周長の引き伸ばしが進行しない液圧に保持し、雄型を雌型が形成するキャビティ内部で移動させることにより素材板を押し込み、部材形状に成形することによって、板厚増加しようする辺以外の辺の板厚を僅かに板厚減少させた多辺形断面を有した部材の成形も可能になる。
かかる工法により成形される多辺形断面部材の調質を行わない場合は、特定の辺の板厚を上昇させた多辺形断面の辺には、板厚増加にともなって材料の加工硬化が生じる。即ち、板厚増加と加工硬化による耐力が向上できるため、成形品の機械的強度を上昇させることができる。
【００２５】
（実施例２）
図７に、本発明の液圧成形型の他の実施例を示す。
本実施例は、雄型２Ｄの角状突起２１Ｄを一方の端部にのみ設けたものである。
この成形型を用いて成形した部材は、６辺形断面部材１１Ｄとなる。この成形型を用いて成形することにより、６辺形部材の雄型の突起で成形される辺に隣接する縦壁１２Ｄを、他の辺の板厚よりも優先的に上昇させることが可能となった。
かかる工法により成形される６辺形断面部材の調質を行わない場合は、特定の辺の板厚を上昇させた６辺形断面の辺には、板厚増加にともなって材料の加工硬化が生じる。即ち、板厚増加と加工硬化による耐力が向上できるため、成形品の機械的強度を上昇させることができる。
【００２６】
（実施例３）
図８に、本発明の液圧成形型の更に他の実施例を示す。
本実施例は、板材の端部を垂直雌型３Ｅと基盤雌型４Ｅの突起部４１Ｅで挟み込むようにしたものである。また、雄型２Ａには両端に角状の突起２１Ａを設けてある。
この成形型を用いて成形した部材は、５辺形断面部材１１Ｅとなる。この成形型を用いて成形することにより、５辺形断面部材の垂直雌型で成形される辺１２Ｅの板厚を、他の辺の板厚よりも優先的に上昇させることが可能となった。
かかる工法により成形される５辺形断面部材の調質を行わない場合は、特定の辺の板厚を上昇させた５辺形断面の辺には、板厚増加にともなって材料の加工硬化が生じる。即ち、板厚増加と加工硬化による耐力が向上できるため、成形品の機械的強度を上昇させることができる。
【００２７】
（実施例４）
図９には、他の実施例を示す。
本実施例は、板材の端部を垂直雌型３Ｆと基盤雌型４Ｆの突起部４１Ｆで挟み込むようにし、雄型２Ｄの角状突起２１Ｄを一方の端部にのみ設けたものである。この成形型を用いて成形した部材は４辺形断面部材１１Ｆとなる。
この成形型を用いて成形することにより、４辺形断面部材の雄型の突起で成形される辺に隣接する縦壁１２Ｆの板厚を他の辺の板厚よりも優先的に上昇させることが可能となった。
かかる工法に成形される４辺形断面部材の調質を行わない場合は、特定の辺の板厚を上昇させた４辺形断面の辺には、板厚増加にともなって材料の加工硬化が生じる。即ち、板厚増加と加工硬化による耐力が向上できるため、成形品の機械的強度を上昇させることができる。
【００２８】
（実施例５）
図１０には、他の実施例を示す。
本実施例は、素材板材１Ｇの端部の一方を垂直雌型３Ｇと基盤雌型４Ｇの突起部４１Ｇ以外の部分で、もう一方の端部を垂直雌型と基盤雌型突起部で挟み込み、雄型２Ａはその両端に角状の突起部２１Ａを設けたものである。この成形型を用いて成形した部材は、６辺形断面部材１１Ｇになる。
この成形型を用いて成形することにより、６辺形断面部材の縦壁部１２Ｇ、１３Ｇの板厚を他の辺の板厚よりも優先的に上昇させることが可能となった。かかる工法により成形される６辺形断面部材の調質を行わない場合は、特定の辺の板厚を上昇させた６辺形断面の辺には、板厚増加にともなって材料の加工硬化が生じる。即ち、板厚増加と加工硬化による耐力が向上できるため、成形品の機械的強度を上昇させることができる。
【００２９】
（実施例６）
図１１には、他の実施例を示す。
本実施例は、素材板材（１Ｈ）の端部の一方を垂直雌型３Ｇと基盤雌型４Ｇの突起部４１Ｇ以外の部分で、もう一方端部を垂直雌型と基盤雌型突起部で挟み込み、雄型２Ｄは垂直雌型と基盤雌型の突起部以外の部分で素材板材を挟み込む側の端部にのみ角状の突起２１Ｄを設けてある。この成形型を用いて成形した部材は、５辺形断面部材１１Ｈとなる。
この成形型を用いて成形することにより、５辺形断面部材の雄型の突起で成形される辺に隣接する部材の縦壁１２Ｈを他の辺の板厚よりも優先的に上昇させることが可能となった。かかる工法により成形される５辺形断面部材の調質を行わない場合は、特定の辺の板厚を上昇させた５辺形断面の辺は、板厚増加にともなって材料の加工硬化が生じる。即ち、板厚増加と加工硬化による耐力が向上できるため、成形品の機械的強度を上昇させることができる。
【００３０】
（実施例７）
図１２には、他の実施例を示す。
本実施例は、素材板材１Ｉの端部の一方を垂直雌型３Ｇと基盤雌型４Ｇの突起部４１Ｇ以外の部分で、もう一方の端部を垂直雌型と基盤雌型突起部で挟み込み、雄型２Ｉは、垂直雌型と基盤雌型の突起部で素材板材を挟み込む側の端部にのみ角状の突起２１Ｉを設けてある。この成形型を用いて成形した部材は、５辺形断面部材１１Ｉとなる。
この成形型を用いて成形することにより、５辺形断面部材の雄型の突起で成形される辺に隣接する部材の縦壁１３Ｉを他の辺の板厚よりも優先的に上昇させることが可能となった。かかる工法により成形される５辺形断面部材の調質を行わない場合は、特定の辺の板厚を上昇させた５辺形断面の辺は、板厚増加にともなって材料の加工硬化が生じる。即ち、板厚増加と加工硬化による耐力が向上できるため、成形品の機械的強度を上昇させることができる。
【００３１】
【発明の効果】
以上説明してきたように、本発明によれば、素材板材（金属板材）に作用させる液圧を自由バルジが進行しないレベルに保ちながら、所定の断面形状を有する型を、板材に対して相対的に可動させて押し込むことなどとしたため、特定の辺の板厚を素材板材の板厚よりも優先的に増大することができ、必要最小限の部位の機械的強度を制御下に向上し得る多辺形断面部材の液圧成形型、及びこれを用いた液圧成形方法を提供することができる。
【００３２】
また、素材板材の両端をその初期板厚よりも高い突起を有する基盤雌型と垂直雌型の２つ以上に分割された雌型で挟み込むことにより固定し、素材板材に作用させる液圧を自由バルジが進行しないレベルに保ちながら、端部の少なくとも一方に雌型キャビティによって成形される縦壁から１２３〜１４７゜の角度にあり、この突起部の成形面と他の成形面の間が素材板材初期板厚の５倍以上の曲率半径で面取りされているような雄型を板材に相対的に可動させることで押し込むことにより多辺形断面部材の成形を行えば、素材板材初期板厚に対する板厚減少を抑制した多辺形断面部材をいっそう容易に成形することができ、垂直雌型で成形される多辺形断面部材の辺の板厚を他の辺よりも増加させることが容易となり、且つかかる工法により成形される多辺形断面部材の調質を行わない場合には、特定の辺の板厚を上昇させた多辺形断面の辺は、板厚増加にともなって材料の加工硬化が生じるため、板厚増加と加工硬化による耐力が向上でき、成形品の機械的強度を上昇させることができる、という優れた効果が得られる。
【図面の簡単な説明】
【図１】従来の対向液圧成形法の一例を示す部分断面説明図である。
【図２】本発明の液圧成形型の一実施例（実施例１）を示す断面図である。
【図３】基盤雌型突起がない液圧成形型の断面図である。
【図４】雄型の突起がない液圧成形型の断面図である。
【図５】実施例１による多辺形断面部材成形時の板厚分布を示す断面説明図である。
【図６】実施例１による多辺形断面部材成形時の板厚分布を示すグラフである。
【図７】実施例２の液圧成形型の断面図である。
【図８】実施例３の液圧成形型の断面図である。
【図９】実施例４の液圧成形型の断面図である。
【図１０】実施例５の液圧成形型の断面図である。
【図１１】実施例６の液圧成形型の断面図である。
【図１２】実施例７の多辺形断面部材成形の断面図である。
【図１３】本発明の液圧成形型の一例を示す斜視及び断面図である。
【図１４】本発明の液圧成形方法により得られる多辺形断面部材の一例を示す斜視図である。
【符号の説明】
１０    容器
１１    上ホルダ
１２    下ホルダ
１４    上型
１７    素材板材
１８    液体
１Ａ，１Ｂ，１Ｃ，１Ｄ，１Ｅ，１Ｆ，１Ｈ，１Ｉ    素材断面形状
１１Ａ，１１Ｂ，１１Ｃ，１１Ｄ    目的とする断面形状
１１Ｅ，１１Ｆ，１１Ｈ，１１Ｉ    目的とする断面形状
１２Ａ，１２Ｂ，１２Ｃ，１２Ｄ，１３Ｄ    部材縦壁部
１２Ｅ，１３Ｅ，１２Ｆ，１３Ｆ，１２Ｇ    部材縦壁部
１３Ｇ，１２Ｈ，１３Ｈ，１２Ｉ，１３Ｉ    部材縦壁部
１４Ｂ    部材縦壁部と雄型に挟み込まれた部材間の角部
１５Ａ    素材板材曲がり部
２Ａ，２Ｃ，２Ｄ，２Ｉ    雄型
２１Ａ，２１Ｄ，２１Ｉ    雄型突起
２２Ａ，２２Ｄ，２２Ｉ    雄型突起成形面と他の成形面の角部
２３Ａ    雄型突起成形面が垂直雌型成形面となす角度
３Ａ，３Ｅ，３Ｇ    垂直雌型
３１Ａ，３１Ｅ，３１Ｇ    垂直雌型成形面
３２Ａ，３２Ｇ    垂直雌型成形面と素材板材挟み込み部間角部
４Ａ，４Ｅ，４Ｇ    基盤雌型
４１Ａ，４１Ｅ，４１Ｇ    基盤雌型突起部
４２Ａ，４２Ｇ    基盤雌型突起端部
Ｈ    液体
【図１】
0003687843.tif 000002
【図２】
0003687843.tif 000003
【図３】
0003687843.tif 000004
【図４】
0003687843.tif 000005
【図５】
0003687843.tif 000006
【図６】
0003687843.tif 000007
【図７】
0003687843.tif 000008
【図８】
0003687843.tif 000009
【図９】
0003687843.tif 000010
【図１０】
0003687843.tif 000011
【図１１】
0003687843.tif 000012
【図１２】
0003687843.tif 000013
【図１３】
0003687843.tif 000014
【図１４】
0003687843.tif 000015